(57)【要約】【課題】表示装置の外光反射を減らして視認性を改善することのできる反射防止フィルムおよび該反射防止フィルムを備える表示装置の提供。【解決手段】高分子樹脂及び３８０ｎｍ〜７８０ｎｍに亘って吸収波長領域を有する複数の二色性染料を含む偏光フィルムと、補償フィルムとを備え、ＣＩＥ−Ｌａｂ色座標系における反射色相が−５≦ａ＊≦５および−５≦ｂ＊≦５を満たす反射防止フィルムおよび該反射防止フィルムを備える表示装置。【選択図】図１
2014092794.tif 000002
【特許請求の範囲】
【請求項１】
高分子樹脂および３８０ｎｍ〜７８０ｎｍに亘って吸収波長領域を有する複数の二色性染料を含む偏光フィルムと、
補償フィルムと、
を備え、
ＣＩＥ−Ｌａｂ色座標系における反射色相が−５≦ａ＊≦５および−５≦ｂ＊≦５を満たすことを特徴とする反射防止フィルム。
【請求項２】
前記複数の二色性染料は、異なる吸収波長領域を有する複数種を含むことを特徴とする請求項１に記載の反射防止フィルム。
【請求項３】
前記複数の二色性染料は、３８０ｎｍ〜４９０ｎｍにおいて最大吸収波長を有する少なくとも１種の第１二色性染料、４９０ｎｍ〜５８０ｎｍにおいて最大吸収波長を有する少なくとも１種の第２二色性染料および５８０ｎｍ〜７８０ｎｍにおいて最大吸収波長を有する少なくとも１種の第３二色性染料のうち、少なくとも２種を含むことを特徴とする請求項２に記載の反射防止フィルム。
【請求項４】
前記複数の二色性染料は、それぞれ下記の化学式１で表わされる化合物を含むことを特徴とする請求項２に記載の反射防止フィルム：
【化１】
2014092794.tif 000016
式中、
Ａｒ１〜Ａｒ３は、それぞれ独立して、置換若しくは非置換のＣ６〜Ｃ１５のアリーレン基であり、
Ｒ１は、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基またはこれらの組み合わせであり、
Ｒ２は、水素、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基、置換若しくは非置換のアミノ基またはこれらの組み合わせであり、
ｎおよびｍは、それぞれ独立して、０または１である。
【請求項５】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、
前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料または；第１二色性染料、第２二色性染料および第３二色性染料；を含むことを特徴とする請求項４に記載の反射防止フィルム。
【請求項６】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成することを特徴とする請求項５に記載の反射防止フィルム。
【請求項７】
前記二色性染料は、ｎ種の二色性染料を含み、
前記反射防止フィルムの反射色相は、下記の関係式１を満たすことを特徴とする請求項１から６の何れか１項に記載の反射防止フィルム：
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、反射防止フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【請求項８】
前記二色性染料は、前記高分子樹脂１００重量部に対して０．０１〜１０重量部で含まれていることを特徴とする請求項１から７の何れか１項に記載の反射防止フィルム。
【請求項９】
前記高分子樹脂は、ポリオレフィン、ポリアミド、ポリエステル、ポリアクリル、ポリスチレン、これらの共重合体またはこれらの組み合わせを含むことを特徴とする請求項１から８の何れか１項に記載の反射防止フィルム。
【請求項１０】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含むことを特徴とする請求項９に記載の反射防止フィルム。
【請求項１１】
４５０ｎｍ〜５５０ｎｍにおける前記偏光フィルムの二色比は２〜１４であり、
ここで、前記二色比は、下記の数式１により求められることを特徴とする請求項１〜１０の何れか１項に記載の反射防止フィルム：
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【請求項１２】
３８０ｎｍ〜６５０ｎｍにおける前記偏光フィルムの二色比は２〜１４であり、
ここで、前記二色比は、下記の数式１により求められることを特徴とする請求項１〜１０の何れか１項に記載の反射防止フィルム：
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【請求項１３】
前記偏光フィルムの透光度は、３０％以上であることを特徴とする請求項１から１２の何れか１項に記載の反射防止フィルム。
【請求項１４】
前記反射防止フィルムの反射度は、１０％以下であることを特徴とする請求項１から１３の何れか１項に記載の反射防止フィルム。
【請求項１５】
前記偏光フィルムは、前記高分子樹脂と前記二色性染料との溶融混合物であることを特徴とする請求項１から１４の何れか１項に記載の反射防止フィルム。
【請求項１６】
前記補償フィルムは、λ／４プレートであることを特徴とする請求項１から１５の何れか１項に記載の反射防止フィルム。
【請求項１７】
偏光フィルムの厚さは、１００μｍ以下であることを特徴とする請求項１から１６の何れか１項に記載の反射防止フィルム。
【請求項１８】
表示パネルと、
前記表示パネルの少なくとも片面に形成されている反射防止フィルムと、
を備え、
前記反射防止フィルムは、
高分子樹脂および３８０ｎｍ〜７８０ｎｍに亘って吸収波長領域を有する複数の二色性染料を含む偏光フィルムと、
補償フィルムと、
を備え、
ＣＩＥ−ＬＡＢ色座標系における反射色相が−５≦ａ＊≦５および−５≦ｂ＊≦５を満たすことを特徴とする表示装置。
【請求項１９】
前記複数の二色性染料は、異なる吸収波長領域を有する複数種を含むことを特徴とする請求項１８に記載の表示装置。
【請求項２０】
前記複数の二色性染料は、３８０ｎｍ〜４９０ｎｍにおいて最大吸収波長を有する少なくとも１種の第１二色性染料、４９０ｎｍ〜５８０ｎｍにおいて最大吸収波長を有する少なくとも１種の第２二色性染料および５８０ｎｍ〜７８０ｎｍにおいて最大吸収波長を有する少なくとも１種の第３二色性染料のうち、少なくとも２種を含むことを特徴とする請求項１９に記載の表示装置。
【請求項２１】
前記複数の二色性染料は、それぞれ下記の化学式１で表わされる化合物を含むことを特徴とする請求項１９に記載の表示装置：
【化２】
2014092794.tif 000017
式中、
Ａｒ１〜Ａｒ３は、それぞれ独立して、置換若しくは非置換のＣ６〜Ｃ１５のアリーレン基であり、
Ｒ１は、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基またはこれらの組み合わせであり、
Ｒ２は、水素、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基、置換若しくは非置換のアミノ基またはこれらの組み合わせであり、
ｎおよびｍは、それぞれ独立して、０または１である。
【請求項２２】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、
前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料；または第１二色性染料、第２二色性染料および第３二色性染料；を含むことを特徴とする請求項２１に記載の表示装置。
【請求項２３】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成することを特徴とする請求項２２に記載の表示装置。
【請求項２４】
前記二色性染料は、ｎ種の二色性染料を含み、
前記反射防止フィルムの反射色相は、下記の関係式１を満たすことを特徴とする請求項１８〜２３の何れか１項に記載の表示装置：
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、反射防止フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【請求項２５】
前記二色性染料は、ｎ種の二色性染料を含み、
前記表示装置の反射色相は、下記の関係式２を満たすことを特徴とする請求項１８〜２４の何れか１項に記載の表示装置：
［関係式２］
ａ＊＊＝ｒ１ａ＊１＋ｒ２ａ＊２＋・・・＋ｒｎａ＊ｎ＋Ａ
ｂ＊＊＝ｒ１ｂ＊１＋ｒ２ｂ＊２＋・・・＋ｒｎｂ＊ｎ＋Ｂ
式中、
ａ＊＊およびｂ＊＊は、表示装置の反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合であり、
ＡおよびＢは、表示パネルの反射色相である。
【請求項２６】
前記高分子樹脂は、ポリオレフィン、ポリアミド、ポリエステル、ポリアクリル、ポリスチレン、これらの共重合体またはこれらの組み合わせを含むことを特徴とする請求項１８〜２５の何れか１項に記載の表示装置。
【請求項２７】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含むことを特徴とする請求項２６に記載の表示装置。
【請求項２８】
４５０ｎｍ〜５５０ｎｍにおける前記偏光フィルムの二色比は２〜１４であり、
ここで、前記二色比は、下記の数式１により求められることを特徴とする請求項１８〜２７の何れか１項に記載の表示装置：
［数１］
ＤＲ＝Ｌｏｇ（１／Ｔ⊥）／（Ｌｏｇ１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【請求項２９】
３８０ｎｍ〜６５０ｎｍにおける前記偏光フィルムの二色比は２〜１４であり、
ここで、前記二色比は、下記の数式１により求められることを特徴とする請求項１８〜２７の何れか１項に記載の表示装置：
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【請求項３０】
前記偏光フィルムの透光度は、３０％以上であることを特徴とする請求項１８〜２９の何れか１項に記載の表示装置。
【請求項３１】
前記偏光フィルムは、前記高分子樹脂と前記二色性染料との溶融混合物であることを特徴とする請求項１８〜３０の何れか１項に記載の表示装置。
【請求項３２】
偏光フィルムの厚さは、１００μｍ以下であることを特徴とする請求項１８〜３１の何れか１項に記載の表示装置。
【請求項３３】
前記表示装置の反射度は、１０％以下であることを特徴とする請求項１８〜３２の何れか１項に記載の表示装置。
【請求項３４】
前記補償フィルムは、λ／４プレートであることを特徴とする請求項１８〜３３の何れか１項に記載の表示装置。
【請求項３５】
前記表示装置は、有機発光表示装置および液晶表示装置を含むことを特徴とする請求項１８〜３４の何れか１項に記載の表示装置。
【請求項３６】
高分子樹脂および３８０ｎｍ〜７８０ｎｍに亘って吸収波長領域を有する複数の二色性染料を含み、
ＣＩＥ−Ｌａｂ色座標系における反射色相が−５≦ａ＊≦５および−５≦ｂ＊≦５を満たし、
反射度が１０％以下であることを特徴とする偏光フィルム。
【請求項３７】
前記複数の二色性染料は、３８０ｎｍ〜４９０ｎｍにおいて最大吸収波長を有する少なくとも１種の第１二色性染料、４９０ｎｍ〜５８０ｎｍにおいて最大吸収波長を有する少なくとも１種の第２二色性染料および５８０ｎｍ〜７８０ｎｍにおいて最大吸収波長を有する少なくとも１種の第３二色性染料のうち、少なくとも２種を含むことを特徴とする請求項３６に記載の偏光フィルム。
【請求項３８】
前記複数の二色性染料は、それぞれ下記の化学式１で表わされる化合物を含むことを特徴とする請求項３６に記載の偏光フィルム：
【化３】
2014092794.tif 000018
式中、
Ａｒ１〜Ａｒ３は、それぞれ独立して、置換若しくは非置換のＣ６〜Ｃ１５のアリーレン基であり、
Ｒ１は、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基またはこれらの組み合わせであり、
Ｒ２は、水素、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基、置換若しくは非置換のアミノ基またはこれらの組み合わせであり、
ｎおよびｍは、それぞれ独立して、０または１である。
【請求項３９】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、
前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料；または第１二色性染料、第２二色性染料および第３二色性染料；を含むことを特徴とする請求項３８に記載の偏光フィルム。
【請求項４０】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成することを特徴とする請求項３９に記載の偏光フィルム。
【請求項４１】
前記二色性染料は、ｎ種の二色性染料を含み、
前記反射色相は、下記の関係式１を満たすことを特徴とする請求項３６〜４０の何れか１項に記載の偏光フィルム：
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、偏光フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【請求項４２】
前記二色性染料は、前記高分子樹脂１００重量部に対して０．０１〜１０重量部で含まれていることを特徴とする請求項３６〜４１の何れか１項に記載の偏光フィルム。
【請求項４３】
前記高分子樹脂は、ポリオレフィン、ポリアミド、ポリエステル、ポリアクリル、ポリスチレン、これらの共重合体またはこれらの組み合わせを含むことを特徴とする請求項３６〜４２の何れか１項に記載の偏光フィルム。
【請求項４４】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含むことを特徴とする請求項４３に記載の偏光フィルム。
【請求項４５】
３０％以上の透光度を有することを特徴とする請求項３６〜４４の何れか１項に記載の偏光フィルム。
【請求項４６】
前記高分子樹脂と前記二色性染料との溶融混合物であることを特徴とする請求項３６〜４５の何れか１項に記載の偏光フィルム。
【請求項４７】
偏光フィルムの厚さは、１００μｍ以下であることを特徴とする請求項３６〜４６の何れか１項に記載の偏光フィルム。
【発明の詳細な説明】
【技術分野】
【０００１】
本発明は、偏光フィルム、反射防止フィルムおよび表示装置に関する。
【背景技術】
【０００２】
液晶表示装置（ｌｉｑｕｉｄ  ｃｒｙｓｔａｌ  ｄｉｓｐｌａｙ；ＬＣＤ）および有機発光表示装置（ｏｒｇａｎｉｃ  ｌｉｇｈｔ  ｅｍｉｔｔｉｎｇ  ｄｉｏｄｅ  ｄｅｖｉｃｅ；ＯＬＥＤ  ｄｅｖｉｃｅ）などの表示装置は、表示板の外側に取り付けられている偏光板を備える。偏光板は、特定の方向に振動する光のみ通過させ、その他の光は吸収または反射することにより、表示板に入射する光または表示板から出射される光の方向を制御することができる。
【０００３】
偏光板は、一般に、偏光子およびこれを保護するための保護層を備える。偏光子は、例えば、ヨードまたは二色性染料をポリビニルアルコール（ｐｏｌｙｖｉｎｙｌ  ａｌｃｏｈｏｌ；ＰＶＡ）に吸着および配向して用いることができ、保護層には、例えば、トリアセチルセルロース（ｔｒｉａｃｅｔｙｌ  ｃｅｌｌｕｌｏｓｅ；ＴＡＣ）が用いられる。
【０００４】
しかしながら、偏光子および保護層を備える偏光板は、工程が複雑であり、生産コストが高いだけではなく、偏光板が厚くなって表示装置の厚さにまで影響が出る虞がある。
【０００５】
この理由から、保護層を必要としない偏光フィルムに関する研究が進んでいる。
【０００６】
偏光フィルムは、補償フィルムと貼り合せられて外部から流入する光が反射されることを防ぐ反射防止フィルムとして働く。反射防止フィルムは、表示装置の片側または両側に形成されて表示装置の視認性に影響を及ぼすことがある。
【発明の概要】
【発明が解決しようとする課題】
【０００７】
本発明の目的は、反射度を改善して表示装置の視認性を改善することのできる反射防止フィルムを提供することである。
【０００８】
本発明の他の目的は、前記反射防止フィルムを備える表示装置を提供することである。
【課題を解決するための手段】
【０００９】
本発明の一実施形態によれば、高分子樹脂および３８０ｎｍ〜７８０ｎｍに亘って吸収波長領域を有する複数の二色性染料を含む偏光フィルムと、補償フィルムと、を備え、ＣＩＥ−Ｌａｂ色座標系における反射色相が−５≦ａ＊≦５および−５≦ｂ＊≦５を満たすことを特徴とする反射防止フィルムを提供する。
【００１０】
前記複数の二色性染料は、異なる吸収波長領域を有する複数種を含んでいてもよい。
【００１１】
前記複数の二色性染料は、約３８０ｎｍ〜４９０ｎｍにおいて最大吸収波長を有する少なくとも１種の第１二色性染料、約４９０ｎｍ〜５８０ｎｍにおいて最大吸収波長を有する少なくとも１種の第２二色性染料および約５８０ｎｍ〜７８０ｎｍにおいて最大吸収波長を有する少なくとも１種の第３二色性染料のうち、少なくとも２種を含んでいてもよい。
【００１２】
前記複数の二色性染料は、それぞれ下記の化学式１で表わされる化合物を含んでいてもよい。
【００１３】
【化１】
2014092794.tif 000003
式中、
Ａｒ１〜Ａｒ３は、それぞれ独立して、置換若しくは非置換のＣ６〜Ｃ１５のアリーレン基であり、
Ｒ１は、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基またはこれらの組み合わせであり、
Ｒ２は、水素、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基、置換若しくは非置換のアミノ基またはこれらの組み合わせであり、
ｎおよびｍは、それぞれ独立して、０または１である。
【００１４】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料または；第１二色性染料、第２二色性染料および第３二色性染料；を含んでいてもよい。
【００１５】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成していてもよい。
【００１６】
前記二色性染料は、ｎ種の二色性染料を含んでいてもよく、前記反射防止フィルムの反射色相は、下記の関係式１を満たしていてもよい。
【００１７】
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、反射防止フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【００１８】
前記二色性染料は、前記高分子樹脂１００重量部に対して約０．０１〜１０重量部で含まれていてもよい。
【００１９】
前記高分子樹脂は、ポリオレフィン、ポリアミド、ポリエステル、ポリアクリル、ポリスチレン、これらの共重合体またはこれらの組み合わせを含んでいてもよい。
【００２０】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含んでいてもよい。
【００２１】
前記反射防止フィルムは、約４５０ｎｍ〜５５０ｎｍにおける前記偏光フィルムの二色比が約２〜１４であってもよく、ここで、前記二色比は、下記の数式１により求められる。
【００２２】
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【００２３】
前記反射防止フィルムは、約３８０ｎｍ〜６５０ｎｍにおける前記偏光フィルムの二色比が約２〜１４であってもよく、ここで、前記二色比は、上記の数式１により求められる。
【００２４】
前記偏光フィルムの透光度は、約３０％以上であってもよい。
【００２５】
前記反射防止フィルムの反射度は、約１０％以下であってもよい。
【００２６】
前記偏光フィルムは、前記高分子樹脂と前記二色性染料との溶融混合物であってもよい。
【００２７】
前記補償フィルムは、λ／４プレートであってもよい。
【００２８】
前記偏光フィルムの厚さは、１００μｍ以下であってもよい。
【００２９】
本発明の他の態様による表示装置は、表示パネルと、前記表示パネルの少なくとも片面に形成されている反射防止フィルムと、を備え、前記反射防止フィルムは、高分子樹脂および３８０ｎｍ〜７８０ｎｍに亘って吸収波長領域を有する複数の二色性染料を含む偏光フィルムと、補償フィルムと、を備え、ＣＩＥ−ＬＡＢ色座標系における反射色相が−５≦ａ＊≦５および−５≦ｂ＊≦５を満たすことを特徴とする表示装置を提供する。
【００３０】
前記複数の二色性染料は、異なる吸収波長領域を有する複数種を含んでいてもよい。
【００３１】
前記複数の二色性染料は、約３８０ｎｍ〜４９０ｎｍにおいて最大吸収波長を有する少なくとも１種の第１二色性染料、約４９０ｎｍ〜５８０ｎｍにおいて最大吸収波長を有する少なくとも１種の第２二色性染料および約５８０ｎｍ〜７８０ｎｍにおいて最大吸収波長を有する少なくとも１種の第３二色性染料のうち、少なくとも２種を含んでいてもよい。
【００３２】
前記複数の二色性染料は、それぞれ前記化学式１で表わされる化合物を含んでいてもよい。
【００３３】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、
前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料；または第１二色性染料、第２二色性染料および第３二色性染料；を含んでよい。
【００３４】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成してよい。
【００３５】
前記二色性染料は、ｎ種の二色性染料を含んでいてもよく、前記反射防止フィルムの反射色相は、下記の関係式１を満たしていてもよい。
【００３６】
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、反射防止フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【００３７】
前記二色性染料は、ｎ種の二色性染料を含んでいてもよく、前記表示装置の反射色相は、下記の関係式２を満たしていてもよい。
【００３８】
［関係式２］
ａ＊＊＝ｒ１ａ＊１＋ｒ２ａ＊２＋・・・＋ｒｎａ＊ｎ＋Ａ
ｂ＊＊＝ｒ１ｂ＊１＋ｒ２ｂ＊２＋・・・＋ｒｎｂ＊ｎ＋Ｂ
式中、
ａ＊＊およびｂ＊＊は、表示装置の反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合であり、
ＡおよびＢは、表示パネルの反射色相である。
【００３９】
前記高分子樹脂は、ポリオレフィン、ポリアミド、ポリエステル、ポリアクリル、ポリスチレン、これらの共重合体またはこれらの組み合わせを含んでいてもよい。
【００４０】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含んでいてもよい。
【００４１】
前記偏光フィルムの二色比は、４５０ｎｍ〜５５０ｎｍにおいて約２〜１４であってもよく、ここで、前記二色比は、上記の数式１により求められる。
【００４２】
前記偏光フィルムの二色比は、約３８０ｎｍ〜６５０ｎｍにおいて約２〜１４であってもよく、ここで、前記二色比は、上記の数式１により求められる。
【００４３】
前記偏光フィルムの透光度は、約３０％以上であってもよい。
【００４４】
前記偏光フィルムは、前記高分子樹脂と前記二色性染料との溶融混合物であってもよい。
【００４５】
前記偏光フィルムの厚さは、１００μｍ以下であってもよい。
【００４６】
前記表示装置の反射度は、約１０％以下であってもよい。
【００４７】
前記補償フィルムは、λ／４プレートであってもよい。
【００４８】
前記表示装置は、有機発光表示装置および液晶表示装置を含んでいてもよい。
【００４９】
本発明のさらに他の態様によれば、高分子樹脂および３８０ｎｍ〜７８０ｎｍに亘って吸収波長領域を有する複数の二色性染料を含み、ＣＩＥ−Ｌａｂ色座標系における反射色相が−５≦ａ＊≦５および−５≦ｂ＊≦５を満たし、反射度が１０％以下であることを特徴とする偏光フィルムを提供する。
【００５０】
前記複数の二色性染料は、約３８０ｎｍ〜４９０ｎｍにおいて最大吸収波長を有する少なくとも１種の第１二色性染料、約４９０ｎｍ〜５８０ｎｍにおいて最大吸収波長を有する少なくとも１種の第２二色性染料および約５８０ｎｍ〜７８０ｎｍにおいて最大吸収波長を有する少なくとも１種の第３二色性染料のうち、少なくとも２種を含んでいてもよい。
【００５１】
前記複数の二色性染料は、それぞれ前記化学式１で表わされる化合物を含んでいてもよい。
【００５２】
前記化学式１で表わされる化合物はｎ、ｍ、Ｒ１及びＲ２によって、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであり、
前記複数の二色性染料は、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料；または第１二色性染料、第２二色性染料および第３二色性染料；を含んでよい。
【００５３】
前記第１二色性染料は、前記化学式１においてｎが０または１であり、且つ、ｍが０であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、−ＮＲ３Ｒ４またはこれらの組み合わせであり、ここで、Ｒ３とＲ４は、それぞれ独立して、水素、置換若しくは非置換のＣ６〜Ｃ３０のアリール基、置換若しくは非置換のＣ１〜Ｃ１０のアルキル基であるか、または、互いに連結されて環を形成し、
前記第２二色性染料は、前記化学式１においてｎが０または１であり、且つ、ｍが１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成し、
前記第３二色性染料は、前記化学式１においてｎ及びｍがそれぞれ１であり、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであり、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成してよい。
【００５４】
前記二色性染料は、ｎ種の二色性染料を含んでいてもよく、前記反射色相は、下記の関係式１を満たしていてもよい。
【００５５】
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、偏光フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【００５６】
前記二色性染料は、前記高分子樹脂１００重量部に対して約０．０１〜１０重量部で含まれていてもよい。
【００５７】
前記高分子樹脂は、ポリオレフィン、ポリアミド、ポリエステル、ポリアクリル、ポリスチレン、これらの共重合体またはこれらの組み合わせを含んでいてもよい。
【００５８】
前記高分子樹脂は、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせを含んでいてもよい。
【００５９】
前記偏光フィルムは、約３０％以上の透光度を有していてもよい。
【００６０】
前記偏光フィルムは、前記高分子樹脂と前記二色性染料との溶融混合物であってもよい。
【００６１】
前記偏光フィルムの厚さは、１００μｍ以下であってもよい。
【発明の効果】
【００６２】
本発明によれば、表示装置の外光反射を減らして視認性を改善することができる。
【図面の簡単な説明】
【００６３】
【図１】本発明の一態様に係る反射防止フィルムを示す概略図である。
【図２】本発明の一態様に係る偏光フィルムを示す概略図である。
【図３】本発明の一態様に係る偏光フィルムの二色比と反射度との関係を示すグラフである。
【図４】偏光フィルムの反射防止の原理を示す概略図である。
【図５】ＣＩＥ−Ｌａｂ色座標系を示す色度図（ｃｈｒｏｍａｔｉｃｉｔｙ  ｄｉａｇｒａｍ）である。
【図６】本発明の一態様に係る有機発光表示装置を示す断面図である。
【図７】本発明の実施例１−１〜１−４と比較例１−１による有機発光表示装置における反射色相を示すグラフである。
【図８】本発明の実施例１−１３と、比較例１−３および１−４による有機発光表示装置における反射色相を示すグラフである。
【発明を実施するための形態】
【００６４】
以下、本発明の好適な一態様に係る反射防止フィルムおよび該反射防止フィルムを備える表示装置について、本発明が属する技術分野において通常の知識を有する者が容易に実施可能なように詳述する。しかしながら、本発明は種々の異なる態様にて実現可能であり、ここで説明する態様に何ら限定されない。
【００６５】
本明細書において、特に断りのない限り、「置換された」とは、化合物中の水素原子がハロゲン原子（Ｆ、Ｂｒ、ＣｌまたはＩ）、Ｃ１〜Ｃ２０のアルコキシ基、シアノ基、アミノ基、Ｃ１〜Ｃ２０のエステル基、Ｃ１〜Ｃ２０のアルキル基、Ｃ２〜Ｃ２０のアルケニル基、Ｃ２〜Ｃ２０のアルキニル基、Ｃ１〜Ｃ２０のアリール基、Ｃ１〜Ｃ２０のヘテロアリール基およびこれらの組み合わせよりなる群から選ばれた置換基で置換されたことを意味する。
【００６６】
以下、本発明の一態様に係る反射防止フィルムについて説明する。
【００６７】
図１は、本発明の一態様に係る反射防止フィルムを示す概略図であり、図２は、本発明の一態様に係る偏光フィルムを示す概略図である。
【００６８】
図１を参照すると、本発明の一態様に係る反射防止フィルム６５は、補償フィルム６０と、補償フィルム６０の一方の面に配設される偏光フィルム７０と、を備える。補償フィルム６０は、位相差フィルムであってもよく、例えば、λ／４プレートであってもよい。補償フィルム６０は、偏光フィルム７０を通過した光を円偏光させて位相差を発生し、且つ、光の反射および吸収に影響を及ぼす。
【００６９】
図２を参照すると、本発明の一態様に係る偏光フィルム７０は、高分子樹脂７１と、二色性染料７２と、を備える。
【００７０】
高分子樹脂７１は、疎水性高分子樹脂であってもよく、例えば、ポリエチレン（ＰＥ）、ポリプロピレン（ＰＰ）およびこれらの共重合体などのポリオレフィン樹脂；ナイロンおよび芳香族ポリアミドなどのポリアミド樹脂；ポリエチレンテレフタレート（ＰＥＴ）、ポリエチレンテレフタレートグリコール（ＰＥＴＧ）およびポリエチレンナフタレート（ＰＥＮ）などのポリエステル樹脂；ポリメチルメタクリレートなどのポリアクリル樹脂；ポリスチレン（ＰＳ）およびアクリロニトリル−スチレン共重合体などのポリスチレン樹脂；ポリカーボネート樹脂；塩化ビニル系樹脂；ポリイミド樹脂；スルホン樹脂；ポリエーテルスルホン樹脂；ポリエーテル−エーテルケトン樹脂；ポリフェニレンスルフィド樹脂；ビニルアルコール樹脂；ビニリデンクロリド樹脂；ビニルブチラル樹脂；アリレート樹脂；ポリオキシメチレン樹脂；エポキシ樹脂、これらの共重合体またはこれらの組み合わせであってもよい。
【００７１】
これらのうち、高分子樹脂７１は、例えば、ポリエチレン（ＰＥ）、ポリプロピレン（ＰＰ）、ポリエチレンテレフタレート（ＰＥＴ）、ポリエチレンテレフタレートグリコール（ＰＥＴＧ）、ポリエチレンナフタレート（ＰＥＮ）、ナイロン、これらの共重合体またはこれらの組み合わせであってもよい。
【００７２】
高分子樹脂７１は、例えば、ポリエチレン（ＰＥ）、ポリプロピレン（ＰＰ）、ポリエチレンとポリプロピレンとの共重合体（ＰＥ−ＰＰ）から選ばれた少なくとも２種の混合物であってもよく、例えば、ポリプロピレン（ＰＰ）およびポリエチレン−ポリプロピレン共重合体（ＰＥ−ＰＰ）の混合物であってもよい。
【００７３】
ポリプロピレン（ＰＰ）は、例えば、約０．１ｇ／１０ｍｉｎ〜約５ｇ／１０ｍｉｎのメルトフローレート（ｍｅｌｔ  ｆｌｏｗ  ｉｎｄｅｘ；ＭＦＩ）を有していてもよい。ここで、メルトフローレート（ＭＦＩ）は、１０分当たりに溶融状態の高分子が流下する量を示すものであり、溶融状態の高分子の粘度と関連がある。すなわち、メルトフローレート（ＭＦＩ）が小さいほど高分子の粘度が高く、メルトフローレート（ＭＦＩ）が大きいほど高分子の粘度が低いことが分かる。ポリプロピレンのメルトフローレート（ＭＦＩ）がこの範囲内である場合に、加工性を効率よく改善することができ、最終製品の物性を効率よく向上させることができる。具体的には、ポリプロピレンは、約０．５ｇ／１０ｍｉｎ〜約５ｇ／１０ｍｉｎのメルトフローレート（ＭＦＩ）を有していてもよい。
【００７４】
ポリエチレン−ポリプロピレン共重合体（ＰＥ−ＰＰ）は、共重合体の総含量に対して約１重量％〜約５０重量％のエチレン基を含んでいてもよい。ポリエチレン−ポリプロピレン共重合体（ＰＥ−ＰＰ）におけるエチレン基の含量がこの範囲内である場合に、ポリプロピレンとポリエチレン−ポリプロピレン共重合体（ＰＥ−ＰＰ）との相分離を効率よく防止または緩和することができる。なお、優れた透光度および配向度を有しながらも、伸び率を高めることができて改善された偏光特性を実現することができる。具体的には、ポリエチレン−ポリプロピレン共重合体（ＰＥ−ＰＰ）は、共重合体の総含量に対して約１重量％〜約２５重量％のエチレン基を含んでいてもよい。
【００７５】
ポリエチレン−ポリプロピレン共重合体（ＰＥ−ＰＰ）は、約５ｇ／１０ｍｉｎ〜約１５ｇ／１０ｍｉｎのメルトフローレート（ＭＦＩ）を有していてもよい。ポリエチレン−ポリプロピレン共重合体（ＰＥ−ＰＰ）のメルトフローレート（ＭＦＩ）がこの範囲内である場合に、加工性を効率よく改善することができ、最終製品の物性を効率よく向上させることができる。具体的には、ポリエチレン−ポリプロピレン共重合体（ＰＥ−ＰＰ）は、約１０ｇ／１０ｍｉｎ〜約１５ｇ／１０ｍｉｎのメルトフローレート（ＭＦＩ）を有していてもよい。
【００７６】
高分子樹脂７１は、ポリプロピレン（ＰＰ）とポリエチレン−ポリプロピレン共重合体（ＰＥ−ＰＰ）を約１：９〜約９：１の重量比で含んでいてもよい。ポリプロピレン（ＰＰ）とポリエチレン−ポリプロピレン共重合体（ＰＥ−ＰＰ）が範囲内で含まれる場合に、優れた機械的な強度を有しながらも、ポリプロピレンの結晶化を防いでヘイズ特性を効率よく改善することができる。具体的には、高分子樹脂７１は、ポリプロピレン（ＰＰ）とポリエチレン−ポリプロピレン共重合体（ＰＥ−ＰＰ）を約４：６〜約６：４の重量比、さらに具体的には、約５：５で含んでいてもよい。
【００７７】
高分子樹脂７１は、約１ｇ／１０ｍｉｎ〜約１５ｇ／１０ｍｉｎのメルトフローレート（ＭＦＩ）を有していてもよい。高分子樹脂７１のメルトフローレート（ＭＦＩ）がこの範囲内である場合に、樹脂内に過度な結晶が形成されないことから、優れた透光度を確保することができると共に、フィルムとしての製造に適した粘度を有することができて加工性を改善することができる。具体的には、高分子樹脂７１は、約５ｇ／１０ｍｉｎ〜約１５ｇ／１０ｍｉｎのメルトフローレート（ＭＦＩ）を有していてもよい。
【００７８】
高分子樹脂７１は、約５％以下のヘイズを有していてもよい。高分子樹脂７１がこの範囲のヘイズを有することにより、透過度が増大して優れた光学特性を有することができる。具体的には、高分子樹脂７１は、約２％以下のヘイズを有していてもよく、さらに具体的には、約０．５％〜約２％のヘイズを有していてもよい。
【００７９】
高分子樹脂７１は、約５０％以下の結晶化度を有していてもよい。高分子樹脂７１がこの範囲の結晶化度を有することにより、ヘイズを低めることができて優れた光学特性を達成することができる。具体的には、高分子樹脂７１は、約３０％〜約５０％の結晶化度を有していてもよい。
【００８０】
高分子樹脂７１は、約３８０〜７８０ｎｍの波長領域における透光率が約８５％以上であってもよい。高分子樹脂７１は、一軸方向に延伸されている。一軸方向は、二色性染料７２の長手方向と同じであってもよい。
【００８１】
二色性染料７２は高分子樹脂７１に分散されており、高分子樹脂７１の延伸方向に沿って一方向に配列されている。二色性染料７２は、所定の波長領域に対して二つの偏光直交成分のうちの一つの偏光直交成分のみを透過させることができる。
【００８２】
二色性染料７２は、異なる吸収波長領域を有する複数種の二色性染料を含んでいてもよく、複数種の二色性染料を組み合わせて可視光領域の全領域、すなわち、約３８０ｎｍ〜約７８０ｎｍに亘って吸収波長領域を有していてもよい。
【００８３】
二色性染料７２は、例えば、約３８０ｎｍ〜約４９０ｎｍにおいて最大吸収波長を有する少なくとも１種の第１二色性染料、約４９０ｎｍ〜約５８０ｎｍにおいて最大吸収波長を有する少なくとも１種の第２二色性染料および約５８０ｎｍ〜約７８０ｎｍにおいて最大吸収波長を有する少なくとも１種の第３二色性染料のうち、少なくとも２種を含んでいてもよい。第１、第２および第３二色性染料は、例えば、それぞれイエロー染料、マゼンタ染料およびシアン染料であってもよいが、これらに限定されるものではない。
【００８４】
二色性染料７２は、例えば、アゾ系化合物であってもよく、例えば、下記の化学式１で表わされるアゾ系化合物であってもよい。
【００８５】
【化２】
2014092794.tif 000004
式中、
Ａｒ１〜Ａｒ３は、それぞれ独立して、置換若しくは非置換のＣ６〜Ｃ１５のアリーレン基であり、
Ｒ１は、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基またはこれらの組み合わせであり、
Ｒ２は、水素、置換若しくは非置換のＣ１〜Ｃ３０の脂肪族有機基、置換若しくは非置換のＣ１〜Ｃ３０の芳香族有機基、置換若しくは非置換のＣ１〜Ｃ３０のヘテロ脂肪族有機基、置換若しくは非置換のＣ１〜Ｃ３０のヘテロ芳香族有機基、置換若しくは非置換のアミノ基またはこれらの組み合わせであり、
ｎおよびｍは、それぞれ独立して、０または１である。
【００８６】
式中、Ａｒ１〜Ａｒ３は、例えば、置換若しくは非置換のフェニレン基、置換若しくは非置換のナフタレン基、置換若しくは非置換のビフェニレン基を含んでいてもよい。このとき、置換されたフェニレン基、置換されたナフタレン基および置換されたビフェニレン基は、例えば、Ｃ１〜Ｃ２０のアルキル基、置換若しくは非置換のＣ１〜Ｃ２０のアルコキシ基、ハロゲン基、ハロゲン含有基またはこれらの組み合わせで置換されてもよい。
【００８７】
一例として、Ａｒ１〜Ａｒ３のうちの少なくとも１つは、置換されたフェニレン基、置換されたナフタレン基または置換されたビフェニレン基であってもよく、例えば、  Ａｒ１〜Ａｒ３のうちの少なくとも１つは、置換若しくは非置換のＣ１〜Ｃ２０のアルキル基、置換若しくは非置換のＣ１〜Ｃ２０のアルコキシ基、ハロゲン基、ハロゲン含有基またはこれらの組み合わせで置換されたフェニレン基、ナフタレン基またはビフェニレン基であってもよい。
【００８８】
一例として、Ａｒ１〜Ａｒ３のうちの少なくとも２つは、置換されたフェニレン基、置換されたナフタレン基または置換されたビフェニレン基であってもよく、例えば、  Ａｒ１〜Ａｒ３のうちの少なくとも２つは、置換若しくは非置換のＣ１〜Ｃ２０のアルキル基、置換若しくは非置換のＣ１〜Ｃ２０のアルコキシ基、ハロゲン基、ハロゲン含有基またはこれらの組み合わせで置換されたフェニレン基、ナフタレン基またはビフェニレン基であってもよい。
【００８９】
式中、Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであってもよく、
【００９０】
Ｒ２は、水素、置換若しくは非置換のＣ１〜Ｃ３０のアルキル基、置換若しくは非置換のＣ６〜Ｃ２０のアリール基、Ｃ１〜Ｃ２０のアルコキシ基、置換若しくは非置換のＣ１〜Ｃ２０のチオアルキル基、−ＮＲ３Ｒ４またはこれらの組み合わせであり、ここで、Ｒ３とＲ４は、それぞれ独立して、水素、置換若しくは非置換のＣ１〜Ｃ１０のアルキル基であるか、または、互いに連結されて環を形成していてもよい。
【００９１】
化学式１で表わされる化合物はｎ、ｍ、Ｒ１及びＲ２によって、例えば、３８０ｎｍ〜４９０ｎｍにおいて最大吸収波長を有する第１二色性染料、４９０ｎｍ〜５８０ｎｍにおいて最大吸収波長を有する第２二色性染料および５８０ｎｍ〜７８０ｎｍにおいて最大吸収波長を有する第３二色性染料のうちの少なくとも１つであってもよい。
【００９２】
複数の二色性染料は、例えば、第１二色性染料と第２二色性染料；第１二色性染料と第３二色性染料；第２二色性染料と第３二色性染料；少なくとも２種の第１二色性染料；少なくとも２種の第２二色性染料；少なくとも２種の第３二色性染料；第１二色性染料、第２二色性染料および第３二色性染料を含んでいてもよい。
【００９３】
例えば、第１二色性染料は、化学式１においてｎが０または１であってもよく、ｍが０であってもよく、例えば、第２二色性染料は、化学式１においてｎが０または１であってもよく、ｍが１であってもよく、例えば、第３二色性染料は、化学式１においてｎとｍがそれぞれ１であってもよい。
【００９４】
例えば、化学式１において、ｎおよびｍがそれぞれ１であるとき、二色性染料は、第２二色性染料または第３二色性染料であってもよく、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであってもよく、
Ｒ２は、水素、置換若しくは非置換のＣ１〜Ｃ３０のアルキル基、置換若しくは非置換のＣ６〜Ｃ２０のアリール基、−ＮＲ３Ｒ４またはこれらの組み合わせであってもよく、ここで、Ｒ３とＲ４は、それぞれ独立して、水素、置換若しくは非置換のＣ１〜Ｃ１０のアルキル基であるか、または、互いに連結されて環を形成していてもよい。
【００９５】
一例として、Ｒ１は、置換若しくは非置換のＣ１〜Ｃ２０のアルコキシ基、または、置換若しくは非置換のＣ１〜Ｃ２０のチオアルキル基であってもよく、Ｒ２は、−ＮＲ３Ｒ４であってもよく、ここで、Ｒ３とＲ４は、互いに連結されて環を形成していてもよい。
【００９６】
一例として、Ｒ１は、置換若しくは非置換のＣ１〜Ｃ２０のアルコキシ基、または、置換若しくは非置換のＣ１〜Ｃ２０のチオアルキル基であってもよく、Ｒ２は、−ＮＲ３Ｒ４であってもよく、ここで、Ｒ３とＲ４は、互いに連結されて環を形成していてもよく、Ａｒ１〜Ａｒ３のうちの少なくとも１つは、置換若しくは非置換のＣ１〜Ｃ２０のアルキル基、置換若しくは非置換のＣ１〜Ｃ２０のアルコキシ基、ハロゲン基、ハロゲン含有基またはこれらの組み合わせで置換されたフェニレン基、ナフタレン基またはビフェニレン基であってもよい。
【００９７】
一例として、Ｒ１は、置換若しくは非置換のＣ１〜Ｃ２０のアルコキシ基、または、置換若しくは非置換のＣ１〜Ｃ２０のチオアルキル基であってもよく、Ｒ２は、−ＮＲ３Ｒ４であってもよく、ここで、Ｒ３とＲ４は、互いに連結されて環を形成していてもよく、Ａｒ１〜Ａｒ３のうちの少なくとも２つは、置換若しくは非置換のＣ１〜Ｃ２０のアルキル基、置換若しくは非置換のＣ１〜Ｃ２０のアルコキシ基、ハロゲン基、ハロゲン含有基またはこれらの組み合わせで置換されたフェニレン基、ナフタレン基またはビフェニレン基であってもよい。
【００９８】
一例として、Ｒ１は、置換若しくは非置換のＣ５〜Ｃ２０のアルコキシ基、または、置換若しくは非置換のＣ５〜Ｃ２０のチオアルキル基であってもよく、Ｒ２は、−ＮＲ３Ｒ４であってもよく、ここで、Ｒ３とＲ４は、互いに連結されて環を形成していてもよい。
【００９９】
下記表１は、ｎおよびｍがそれぞれ１である二色性染料の例を示す。
【０１００】
【表１Ａ】
2014092794.tif 000005
【表１Ｂ】
2014092794.tif 000006
【０１０１】
例えば、化学式１において、ｎおよびｍがそれぞれ０であるとき、二色性染料は第１二色性染料であってもよく、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであってもよく、
Ｒ２は、水素、置換若しくは非置換のＣ１〜Ｃ３０のアルキル基、−ＮＲ３Ｒ４またはこれらの組み合わせであってもよく、ここで、Ｒ３とＲ４は、それぞれ独立して、水素、置換若しくは非置換のＣ１〜Ｃ１０のアルキル基であるか、または、互いに連結されて環を形成していてもよい。
【０１０２】
Ｒ１は、例えば、置換若しくは非置換のＣ１〜Ｃ２０のアルコキシ基、置換若しくは非置換のＣ１〜Ｃ２０のチオアルキル基、または、置換若しくは非置換のＣ１〜Ｃ３０のアルキル基であってもよく、Ｒ２は、例えば、水素、置換若しくは非置換のＣ１〜Ｃ３０のアルキル基または−ＮＲ３Ｒ４であってもよく、ここで、Ｒ３とＲ４は、それぞれ独立して、水素、置換若しくは非置換のＣ１〜Ｃ１０のアルキル基であるか、または互いに連結されて環を形成していてもよい。
【０１０３】
下記表２は、ｎおよびｍがそれぞれ０である二色性染料の例を示す。
【０１０４】
【表２】
2014092794.tif 000007
【０１０５】
例えば、化学式１において、ｎは１であり、且つ、ｍは０であるとき、二色性染料は第１二色性染料であってもよく、
Ｒ１は、置換若しくは非置換のＣ１〜Ｃ３０のアルキル基、置換若しくは非置換のＣ１〜Ｃ２０のアルコキシ基、置換若しくは非置換のＣ１〜Ｃ２０のチオアルキル基、置換若しくは非置換のＣ１〜Ｃ３０のケトン基、置換若しくは非置換のＣ１〜Ｃ３０のオキシカルボニル基、置換若しくは非置換のＣ２〜Ｃ２０のアルケニル基、置換若しくは非置換のＣ２〜Ｃ３０のアルキニル基またはこれらの組み合わせであってもよく、
Ｒ２は、水素、置換若しくは非置換のＣ１〜Ｃ３０のアルキル基、置換若しくは非置換のＣ６〜Ｃ３０のアリール基、−ＮＲ３Ｒ４またはこれらの組み合わせであってもよく、ここで、Ｒ３とＲ４は、それぞれ独立して、水素、置換若しくは非置換のＣ１〜Ｃ１０のアルキル基であるか、または、互いに連結されて環を形成していてもよい。
【０１０６】
Ｒ１は、置換若しくは非置換のＣ１〜Ｃ２０のアルコキシ基、置換若しくは非置換のＣ１〜Ｃ２０のチオアルキル基、または、置換若しくは非置換のＣ１〜Ｃ３０のアルキル基であってもよく、Ｒ２は、例えば、水素、置換若しくは非置換のＣ６〜Ｃ３０のアリール基、−ＮＲ３Ｒ４、またはこれらの組み合わせであってもよく、ここで、Ｒ３とＲ４は、それぞれ独立して、水素、置換若しくは非置換のＣ１〜Ｃ１０のアルキル基であるか、または、互いに連結されて環を形成していてもよい。
【０１０７】
下記表３は、ｎが１であり、且つ、ｍが０である二色性染料の例を示す。
【０１０８】
【表３】
2014092794.tif 000008
【０１０９】
二色性染料７２の分解温度は、約２４５℃以上であってもよい。ここで、分解温度とは、二色性染料７２の重量が初期重量に比べて５％減少する個所における温度のことをいう。
【０１１０】
上記表１〜３における溶解度パラメーター（ｓｏｌｕｂｉｌｉｔｙ  ｐａｒａｍｅｔｅｒ）とは２種類以上の化合物の相互作用（ｉｎｔｅｒａｃｔｉｏｎ）の程度を示す数値であって、化合物間の溶解度パラメーター差が少ないほど相互作用が大きいことを意味し、化合物間の溶解度パラメーター差が大きいほど相互作用が少ないことを意味する。高分子樹脂７１の溶解度パラメーターは約１５〜１９であり得、高分子樹脂７１と二色性染料７２の溶解度パラメーター差は、例えば、約７．４未満であり得る。上記の範囲の溶解度パラメーター差を有することによって偏光フィルムの加工時に高分子樹脂７１と二色性染料７２の相互作用を高めて溶融混合性を高めることができ、これにより、高分子樹脂７１内で二色性染料同士が固まることを防止し、高分子樹脂７１内で二色性染料７２が均一に分散することができる。高分子樹脂７１と二色性染料７２の溶解度パラメーター差は前述の範囲内で約７．０以下であり得、そのうちで約６．７以下であり得る。
【０１１１】
二色性染料７２は、高分子樹脂７１  １００重量部に対して約０．０１〜１０重量部で含まれていてもよい。この範囲で含まれることにより、偏光フィルムの透過度を低下させないつつも、十分な偏光特性を示すことができる。この範囲内において、高分子樹脂７１１００重量部に対して約０．０５〜５重量部で含まれていてもよい。
【０１１２】
偏光フィルム７０は、例えば、約４５０ｎｍ〜５５０ｎｍにおいて約２〜１４の二色比を有していてもよい。なお、偏光フィルム７０は、例えば、約３８０ｎｍ〜６５０ｎｍにおいて約２〜１４の二色比を有していてもよい。
【０１１３】
ここで、二色比は、高分子の軸に平行な方向の偏光吸収をその垂直な方向への偏光吸収で割った値であり、下記の数式１により求められる。
【０１１４】
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【０１１５】
二色比は、偏光フィルム７０内において二色性染料７２が一方向に並んでいる度合いを示す。偏光フィルム７０は、所定の波長の範囲において前述の範囲の二色比を有することにより、高分子鎖の配向により二色性染料７２の配向を導くことができて、反射度を１０％以下に下げながらも偏光特性を改善することができる。
【０１１６】
図３は、本発明の一態様に係る偏光フィルムの二色比と反射度との関係を示すグラフである。
【０１１７】
図３を参照すると、約４５０ｎｍ〜５５０ｎｍの波長領域において測定した二色比が約２以上である場合に、反射度が１０％以下であることを確認することができた。
【０１１８】
偏光フィルムの二色比は、前述の範囲内において、例えば、約２．３以上であってもよく、中でも、例えば、約２．５以上であってもよい。偏光フィルムの二色比は大きいほど好ましいが、例えば、約２０以下、中でも、約１４以下、中でも、約１０以下、中でも、約８以下、中でも、約６以下であってもよい。
【０１１９】
偏光フィルムの反射度は、前述の範囲内において、例えば、約９．０％以下であってもよく、中でも、例えば、約７．０％以下であってもよい。
【０１２０】
偏光フィルム７０は、約３０％以上の透光度を有していてもよく、この範囲内において約３０％〜９５％の透光度を有していてもよい。この範囲の透光度を有することにより、表示装置の一方の面に適用したときに、表示装置からの光の出射が妨げられなくなる。
【０１２１】
偏光フィルム７０は、高分子樹脂７１と二色性染料７２との溶融混合物であってもよい。溶融混合物は、高分子樹脂７１と二色性染料７２を高分子樹脂の融点以上の温度において混合して得られる。
【０１２２】
具体的に、偏光フィルム７０は、高分子樹脂７１と二色性染料７２を溶融混合し、且つ延伸して製造することができる。
【０１２３】
さらに具体的に、偏光フィルム７０は、例えば、高分子樹脂と二色性染料を溶融混合するステップと、溶融混合物をモールドに入れて押し付けてシートを製造するステップと、シートを一軸延伸するステップと、を含む方法により製造することができる。
【０１２４】
溶融混合するステップは、上述した高分子樹脂と二色性染料を、例えば、約３００℃以下、具体的に、約５０〜３００℃において行ってもよい。
【０１２５】
シートを製造するステップは、モールドに溶融混合物を入れ、高圧プレス機により押し付けたり、Ｔダイを用いてチルロールに吐出して行ってもよい。
【０１２６】
一軸延伸するステップにおいては、約３０〜２００℃の温度において約３００％〜約１０００％の伸び率で延伸してもよい。ここで、伸び率とは、シートの延伸前の長さと延伸後の長さとの割合のことをいい、一軸延伸後にシートが伸びる度合いを意味する。
【０１２７】
偏光フィルム７０は、約１００μｍ以下の比較的に薄い厚さを有していてもよく、例えば、約３０μｍ〜約９５μｍの厚さを有していてもよい。この範囲の厚さを有することにより、トリアセチルセルロース（ＴＡＣ）などの保護層が求められる偏光板と比較して厚さを減らすことができ、これにより、薄型表示装置を実現することができる。
【０１２８】
反射防止フィルム６５は、表示装置の片側または両側に形成されてもよく、特に、表示装置の画面部側に形成されて外部から入射する光（以下、「外光」と称する）が反射されることを防ぐことができる。これにより、外光反射による視認性の低下が防がれる。
【０１２９】
図４は、偏光フィルムの外光反射防止の原理を示す概略図である。
【０１３０】
図４を参照すると、外部から入射する無偏光光は、偏光フィルム７０を通過しながら二つの偏光直交成分のうち一方の偏光直交成分、すなわち、第１偏光直交成分のみが透過され、偏光された光は、例えば、λ／４プレートなどの補償フィルム６０を通過しながら円偏光された光に変換される。円偏光された光は、基板、電極などを備える表示パネル５０から反射されながら円偏光の方向が変更され、円偏光された光が補償フィルム６０をさらに通過しながら二つの偏光直交成分のうち他方の偏光直交成分、すなわち、第２偏光直交成分のみ透過可能になる。第２偏光直交成分は、偏光フィルム７０を通過することができず、外部に光が放出されないので、外光反射防止効果を有することができる。
【０１３１】
外光反射は反射色相で表現することができ、反射色相は、ＣＩＥ−Ｌａｂ色座標系を用いて表記することができる。
【０１３２】
図５は、ＣＩＥ−Ｌａｂ色座標系を示す色度図である。
【０１３３】
図５を参照すると、ＣＩＥ−Ｌａｂ色座標系は、横軸であるａ＊値と縦軸であるｂ＊値を使用し、正数ａ＊値は赤色、負数ａ＊値は緑色、正数ｂ＊値は黄色、負数ｂ＊値は青色を示し、ａ＊とｂ＊との絶対値が大きいほど色が濃いことを示す。
【０１３４】
本発明の一態様に係る反射防止フィルム６５は、ＣＩＥ−Ｌａｂ色座標系において反射色相が−５≦ａ＊≦５および−５≦ｂ＊≦５を満たすことができる。この範囲の反射色相は、実質的に無彩色であってもよく、この範囲の反射色相を有することにより、外光反射を減らして視認性を改善することができる。例えば、この範囲の反射色相を有することにより、約１０％以下の反射度を有することができる。
【０１３５】
このような反射色相は、二色性染料７２の組み合わせにより調節可能である。例えば、二色性染料７２がｎ種の二色性染料の混合物であるとき、反射防止フィルム６５の反射色相は、下記の関係式１で表わされる。
【０１３６】
［関係式１］
ａ＊＝ｒ１ａ＊１＋ｒ２ａ＊２＋・・・＋ｒｎａ＊ｎ
ｂ＊＝ｒ１ｂ＊１＋ｒ２ｂ＊２＋・・・＋ｒｎｂ＊ｎ
式中、
ａ＊およびｂ＊は、反射防止フィルムの反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合である。
【０１３７】
関係式１により、二色性染料７２の反射色相および配合比などを調節して反射防止フィルム６５の反射色相の範囲を満たすことができる。
【０１３８】
反射防止フィルム６５は、様々な表示装置に適用可能である。
【０１３９】
表示装置は、例えば、有機発光表示装置および液晶表示装置であってもよいが、これらに何ら限定されることはない。
【０１４０】
本発明の一態様に係る表示装置は、表示パネルと、表示パネルの少なくとも一方の面に配備される上述した反射防止フィルムと、を備える。
【０１４１】
表示パネルは、例えば、相対向する２枚の基板と、これらの間に挟持されている活性層と、を備えていてもよく、例えば、液晶表示パネルであってもよく、有機発光表示パネルであってもよい。
【０１４２】
反射防止フィルムは、上述したように、補償フィルムと、偏光フィルムと、を備え、補償フィルムは、上述したように、例えば、λ／４プレートなどの位相差フィルムであってもよく、偏光フィルムは、高分子樹脂と３８０ｎｍ〜７８０ｎｍに亘って吸収波長領域を有する複数の二色性染料との溶融混合物であってもよい。具体的には、下記の通りである。
【０１４３】
表示装置は、ＣＩＥ−ＬＡＢ色座標系における反射色相が−５≦ａ＊≦５および−５≦ｂ＊≦５を満たすことができる。ここで、表示装置の反射色相は、反射防止フィルムが配備されている側における反射色相をいい、外光反射の度合いを示す。この範囲の反射色相は、実質的に無彩色であってもよく、これにより、外光反射を減らして表示装置の視認性を改善することができる。
【０１４４】
表示装置の反射色相は、下記の関係式２を満たすことができる。
【０１４５】
［関係式２］
ａ＊＊＝ｒ１ａ＊１＋ｒ２ａ＊２＋・・・＋ｒｎａ＊ｎ＋Ａ
ｂ＊＊＝ｒ１ｂ＊１＋ｒ２ｂ＊２＋・・・＋ｒｎｂ＊ｎ＋Ｂ
式中、
ａ＊＊およびｂ＊＊は、表示装置の反射色相であり、
ａ＊１およびｂ＊１は、最初の二色性染料を基準重量で含む偏光フィルムの反射色相であり、
ａ＊２およびｂ＊２は、二番目の二色性染料を基準重量で含む偏光フィルムの反射色相であり、
ａ＊ｎおよびｂ＊ｎは、ｎ番目の二色性染料を基準重量で含む偏光フィルムの反射色相であり、
ｒ１は、最初の二色性染料の基準重量に対する割合であり、
ｒ２は、二番目の二色性染料の基準重量に対する割合であり、
ｒｎは、ｎ番目の二色性染料の基準重量に対する割合であり、
ＡおよびＢは、表示パネルの反射色相である。
【０１４６】
表示パネルの反射色相、すなわち、ＡおよびＢには、表示パネルに形成されている電極、配線および基板など反射色相を有するあらゆる構成要素の反射色相が含まれ得る。
【０１４７】
関係式２により、表示装置は、上述した反射防止フィルムの反射色相と表示パネルの反射色相を組み合わせて−５≦ａ＊≦５および−５≦ｂ＊≦５の反射色相を有することができる。この範囲の反射色相を有することにより、約１０％以下の比較的に低い反射度を有することができ、外光反射を減らして、究極的に視認性を改善することができる。
【０１４８】
以下、表示装置の一例としての有機発光表示装置について説明する。
【０１４９】
図６は、本発明の一態様に係る有機発光表示装置を示す断面図である。
【０１５０】
図６を参照すると、本発明の一態様に係る有機発光装置は、ベース基板１０と、下部電極２０と、有機発光層３０と、上部電極４０と、封止基板５０および反射防止フィルム６５を備える。反射防止フィルム６５は、上述したように、位相差フィルム６０および偏光フィルム７０を備える。
【０１５１】
ベース基板１０は、シリコンウェーハ、ガラスまたはプラスチックなどから作製可能である。
【０１５２】
下部電極２０および上部電極４０のうちの一つはアノードであり、もう一つはカソードであってもよい。アノードは、正孔が注入される電極であって、仕事関数が高く、発光光が外部に出射可能なように透明導電物質から作製されてもよく、例えば、ＩＴＯまたはＩＺＯであってもよい。カソードは、電子が注入される電極であって、仕事関数が低く、有機物質に影響を及ぼさない導電物質から作製されてもよく、例えば、アルミニウム（Ａｌ）、カルシウム（Ｃａ）およびバリウム（Ｂａ）から選ばれ得る。
【０１５３】
有機発光層３０は、下部電極２０と上部電極４０に電圧が印加されたときに発光する有機物質を含む。
【０１５４】
下部電極２０と有機発光層３０との間および上部電極４０と有機発光層３０との間には補助層（図示せず）がさらに配設されていてもよい。補助層は、電子と正孔とのバランスを取るための正孔伝達層と、正孔注入層と、電子注入層および電子伝達層を備えていてもよい。
【０１５５】
封止基板５０は、金属、ガラス、高分子またはこれらの組み合わせから作製されてもよく、下部電極２０と、有機発光層３０および上部電極４０を封止して外部から水分および／または酸素が流入することを防ぐことができる。
【０１５６】
反射防止フィルム６５は、光出射側に配設されてもよい。例えば、ベース基板１０側に光が出射される背面発光（ｂｏｔｔｏｍ  ｅｍｉｓｓｉｏｎ）構造である場合にベース基板１０の外側に配設されてもよく、封止基板５０側に光が出射される前面発光（ｔｏｐ  ｅｍｉｓｓｉｏｎ）構造である場合に封止基板５０の外側に配設されてもよく、ベース基板１０および封止基板５０側に光が出射される両面発光構造である場合にベース基板１０および封止基板５０の外側に配設されてもよい。
【０１５７】
反射防止フィルム６５は、上述したように、補償フィルム６０と、偏光フィルム７０と、を備え、ここでは説明を省略する。
【０１５８】
以下、実施例を挙げて上述した本発明の態様について詳述する。但し、下記の実施例は単に説明のためのものであり、本発明の範囲を制限するものではない。
【０１５９】
合成例
合成例１
１−１．モノアゾ化合物の合成
４−（４−ニトロフェニルアゾ）フェノール（４−（４−ｎｉｔｒｏｐｈｅｎｙｌａｚｏ）ｐｈｅｎｏｌ）（日本国の東京化成工業株式会社製）１０ｇ（４１．１ｍｍｏｌ）をアセトン２００ｍＬに溶かした後、ここに１−ブロモオクタン（１−ｂｒｏｍｏｏｃｔａｎｅ）８．５ｍＬ（４８．９ｍｍｏｌ）と炭酸カリウム（Ｋ２ＣＯ３）１１．４ｇ（８２．５ｍｍｏｌ）を入れた。次いで、前記反応混合物を６０℃において２４時間還流攪拌した後、室温まで降温した。次いで、反応混合物を濃縮した後、シリカゲルカラムクロマトグラフィ（ｓｉｌｉｃａ  ｇｅｌ  ｃｏｌｕｍｎ  ｃｈｒｏｍａｔｏｇｒａｐｈｙ）（ＣＨ２Ｃｌ２：ｎ‐ヘキサン＝２：１）で精製して４−ニトロ化合物（４−ｎｉｔｒｏ）１２．３ｇ（３４．６ｍｍｏｌ）を得た。このとき、歩留まりは、８４％であった。精製された４−ニトロ化合物５．７ｇ（１６．０ｍｍｏｌ）を熱いエタノール１５０ｍＬに溶かした後、ここに熱いエタノールと水に溶かしたＮａ２Ｓ・９Ｈ２Ｏ１１．５ｇ（４７．９ｍｍｏｌ）を入れた。次いで、前記反応混合物を８０℃において５時間攪拌した後、室温まで降温した。次いで、析出された結晶をろ過し、水で複数回洗浄した後に乾燥して、４−アミノ−４’−オクチルオキシアゾベンゼン（４−ａｍｉｎｏ−４’−ｏｃｔｙｌｏｘｙａｚｏｂｅｎｚｅｎｅ）４．３ｇ（１３．２ｍｍｏｌ）を得た。このとき、歩留まりは、８２％であった。
４−アミノ−４’−オクチルオキシアゾベンゼンの構造を１Ｈ  ＮＭＲ測定により分析した。
１Ｈ  ＮＭＲの分析結果は、下記の通りであった。
１Ｈ  ＮＭＲ  （３００  ＭＨｚ，  ＣＤＣｌ３）  δ  （ｐｐｍ）：  ０．８９  （ｔ，  Ｊ  ＝  ６．９  Ｈｚ，  ３  Ｈ，  ＣＨ３），  １．２６  −  １．３４  （ｍ，  ８  Ｈ，  ＣＨ２  Ｘ  ４），  １．４５  −  １．４９  （ｍ，  ２  Ｈ，  ＣＨ２），  １．５７  −  １．８３  （ｍ，  ２  Ｈ，  ＣＨ２），  ３．９８  （ｂｒ  ｓ，  ２Ｈ，  ＮＨ２），  ４．０２  （ｔ，  Ｊ  ＝  ６．６  Ｈｚ，  ２Ｈ，  ＯＣＨ２），  ６．７４  （ｄ，  Ｊ  ＝  ８．９  Ｈｚ，  ２Ｈ，  ＡｒＨ），  ６．９７  （ｄ，  Ｊ  ＝  ８．９  Ｈｚ，  ２Ｈ，  ＡｒＨ），  ７．７６  （ｄ，  Ｊ  ＝  ８．９  Ｈｚ，  ２Ｈ，  ＡｒＨ），  ７．８２  （ｄ，  Ｊ  ＝  ８．９  Ｈｚ，  ２Ｈ，  ＡｒＨ）．
１−２．ビスアゾ化合物の合成
上記において得られた４−アミノ−４’−オクチルオキシアゾベンゼン２ｇ（６．１５ｍｍｏｌ）をジメチルアセトアミド（ｄｉｍｅｔｈｙｌａｃｅｔａｍｉｄｅ；ＤＭＡｃ）１２０ｍＬと酢酸（ａｃｅｔｉｃ  ａｃｉｄ；ＡｃＯＨ）３０ｍＬに溶かした後、ここに１２Ｎ  ＨＣｌ３ｍＬを添加し、０℃に保持した。次いで、硝酸ナトリウム（ＮａＮＯ２）４４６ｍｇ（６．４６ｍｍｏｌ）を水２ｍＬに溶かした後、前記反応混合物に徐々に滴加した。滴加が終わると、反応物を０℃に保持しながら１時間攪拌した。次いで、メタノール１５０ｍＬに３−クロロアニリン（３−ｃｈｌｏｒｏａｎｉｌｉｎｅ）６．１５ｍｍｏｌを溶かした後、反応混合物に徐々に滴加し、０℃において１時間攪拌した。次いで、水酸化ナトリウム（ＮａＯＨ）水溶液で中和を行って反応を終えた後、析出された固体をろ過した。混合物は、シリカゲルカラムクロマトグラフィで精製してビスアゾ（ｂｉｓａｚｏ）化合物を得た。このとき、歩留まりは、６０〜８０％であった。
１−３．トリアゾ化合物の合成
上記において得られたビスアゾ化合物１ｍｍｏｌをジメチルアセトアミド（ＤＭＡｃ）２０ｍＬと酢酸（ＡｃＯＨ）５ｍＬに溶かした後、１２Ｎ  ＨＣｌ（０．５ｍＬ）を添加し、０℃に保持した。次いで、硝酸ナトリウム（ＮａＮＯ２）７２ｍｇ（１．０４ｍｍｏｌ）を水１ｍＬに溶かした後、反応混合物に徐々に滴加した。滴加が終わると、反応物を０℃に保持しながら１時間攪拌した。次いで、メタノール２５ｍＬに２−ピペリジノチオフェン（２−ｐｉｐｅｒｉｄｉｎｏｔｈｉｏｐｈｅｎｅ）１６７ｍｇ（１ｍｍｏｌ）を溶かした後、前記反応混合物に徐々に滴加し、０℃において約１時間攪拌した。次いで、水酸化ナトリウム（ＮａＯＨ）水溶液で中和を行って反応を終えた後、析出された固体をろ過した。前記混合物をシリカゲルカラムクロマトグラフィ（ｎ−ヘキサン：ＥｔＯＡｃ＝３：１）で精製して３９８ｍｇ（０．６４ｍｍｏｌ）の表１の二色性染料１−１−５を得た。このとき、歩留まりは、６４％であった。
上記の二色性染料１−１−５の構造を１Ｈ  ＮＭＲ測定により分析した。
１Ｈ  ＮＭＲの分析結果は、下記の通りであった。
１Ｈ  ＮＭＲ  （３００  ＭＨｚ，  ＣＤＣｌ３）  δ  （ｐｐｍ）：  ０．９０  （ｔ，  Ｊ  ＝  ６．７  Ｈｚ，  ３  Ｈ，  ＣＨ３），  １．２５  −  １．３８  （ｍ，  ８  Ｈ，  ＣＨ２  Ｘ  ４），  １．４５  −  １．４９  （ｍ，  ２  Ｈ，  ＣＨ２），  １．７１  −  １．８６  （ｍ，  ８  Ｈ，  ＣＨ２  Ｘ  ４），  ３．４６  −  ３．５０  （ｍ，  ４  Ｈ，  ＮＣＨ２  Ｘ  ２），  ４．０６  （ｔ，  Ｊ  ＝  ６．４  Ｈｚ，  ２  Ｈ，  ＯＣＨ２），  ６．２４  （ｄ，  Ｊ  ＝  ４．８  Ｈｚ，  １  Ｈ，  ＡｒＨ），  ７．０２  （ｄ，  Ｊ  ＝  ９．０  Ｈｚ，  ２  Ｈ，  ＡｒＨ），  ７．６１  −  ８．１２  （ｍ，  １０  Ｈ，  ＡｒＨ）．
上記の二色性染料１−１−５の溶解度パラメーターは、２２．５であった。
合成例２
４−アミノ−４’−オクチルオキシアゾベンゼンの代わりに、４−アミノ−４’−ぬチルオキシアゾベンゼン（４−ａｍｉｎｏ−４’−ｂｕｔｙｌｏｘｙａｚｏｂｅｎｚｅｎｅ）を用いた以外は、合成例１の方法と同様にして３５７ｇ（０．６３ｍｍｏｌ）の  表１の二色性染料１−１−１を得た。このとき、歩留まりは、６３％であった。
上記の二色性染料１−１−１の構造を１Ｈ  ＮＭＲ測定により分析した。
１Ｈ  ＮＭＲの分析結果は、下記の通りであった。
１Ｈ  ＮＭＲ  （３００  ＭＨｚ，  ＣＤＣｌ３）  δ  （ｐｐｍ）：  １．００  （ｔ，  Ｊ  ＝  ７．２  Ｈｚ，  ３  Ｈ，  ＣＨ３），  １．４７  −  １．５９  （ｍ，  ２  Ｈ，  ＣＨ２），  １．７０  −  １．８６  （ｍ，  ８  Ｈ，  ＣＨ２  Ｘ  ４），  ２．８０  （ｓ，  ３  Ｈ，  ＣＨ３），  ３．４３  −  ３．４６  （ｍ，  ４  Ｈ，  ＮＣＨ２  Ｘ  ２），  ４．０６  （ｔ，  Ｊ  ＝  ６．４  Ｈｚ，  ２  Ｈ，  ＯＣＨ２），  ６．１９  （ｄ，  Ｊ  ＝  ４．３  Ｈｚ，  １  Ｈ，  ＡｒＨ），  ７．０２  （ｄ，  Ｊ  ＝  ８．５  Ｈｚ，  ２  Ｈ，  ＡｒＨ），  ７．５７  −  ８．０７  （ｍ，  １０  Ｈ，  ＡｒＨ）．
上記の二色性染料１−１−１の溶解度パラメーターは、２２．６であった。
合成例３
３−クロロアニリン（３−ｃｈｌｏｒｏａｎｉｌｉｎｅ）の代わりに、１−ナフチルアミン（１−ｎａｐｈｔｈｙｌａｍｉｎｅ）を用いた以外は、合成例１の方法と同様にして４９４ｍｇ（０．７５ｍｍｏｌ）の表１の二色性染料１−１−２を得た。このとき、歩留まりは、７５％であった。
上記の二色性染料１−１−２の構造を１Ｈ  ＮＭＲ測定により分析した。
１Ｈ  ＮＭＲの分析結果は、下記の通りであった。
１Ｈ  ＮＭＲ  （３００  ＭＨｚ，  ＣＤＣｌ３）  δ  （ｐｐｍ）：  ０．９０  （ｔ，  Ｊ  ＝  ６．９  Ｈｚ，  ３  Ｈ，  ＣＨ３），  １．２２  −  １．３６  （ｍ，  ８  Ｈ，  ＣＨ２  Ｘ  ４），  １．４５  −  １．５０  （ｍ，  ２  Ｈ，  ＣＨ２），  １．７３  −  １．８５  （ｍ，  ８  Ｈ，  ＣＨ２  Ｘ  ４），  ３．４８  −  ３．５２  （ｍ，  ４  Ｈ，  ＮＣＨ２  Ｘ  ２），  ４．０６  （ｔ，  Ｊ  ＝  ６．６  Ｈｚ，  ２  Ｈ，  ＯＣＨ２），  ６．２４  （ｄ，  Ｊ  ＝  ４．７  Ｈｚ，  １  Ｈ，  ＡｒＨ），  ７．０２  （ｄ，  Ｊ  ＝  ９．０  Ｈｚ，  ２  Ｈ，  ＡｒＨ），  ７．６３  −  ８．１９  （ｍ，  １１  Ｈ，  ＡｒＨ），  ８．９３  （ｄ，  Ｊ  ＝  ８．８  Ｈｚ，  １  Ｈ，  ＡｒＨ），  ９．０４  （ｄ，  Ｊ  ＝  ８．８  Ｈｚ，  １  Ｈ，  ＡｒＨ）．
上記の二色性染料１−１−２の溶解度パラメーターは、２３．３であった。
合成例４
４−アミノ−４’−オクチルオキシアゾベンゼンの代わりに、４−アミノ−４’−ブチルアゾベンゼン（４−ａｍｉｎｏ−４’−ｂｕｔｙｌａｚｏｂｅｎｚｅｎｅ）を用い、３−クロロアニリン（３−ｃｈｌｏｒｏａｎｉｌｉｎｅ）の代わりに、フェノールを水酸化ナトリウム水溶液と併用した後、プロピルブロミドを用いた以外は、合成例１の方法と同様にして表２の二色性染料１−２−６を得た。  
上記の二色性染料１−２−６の構造を１Ｈ  ＮＭＲ測定により分析した。
１Ｈ  ＮＭＲの分析結果は、下記の通りであった。
１Ｈ  ＮＭＲ  （３００  ＭＨｚ，  ＣＤＣｌ３）  δ  （ｐｐｍ）：  ０．９５  （ｔ，  Ｊ  ＝  ７．３  Ｈｚ，  ３  Ｈ，  ＣＨ３），  １．０７  （ｔ，  Ｊ  ＝  ７．３  Ｈｚ，  ３  Ｈ，  ＣＨ３），  １．３４  −  １．４３  （ｍ，  ２  Ｈ，  ＣＨ２），  １．５８  −  １．６６  （ｍ，  ２  Ｈ，  ＣＨ２），  １．８２  −  １．８９  （ｍ，  ２  Ｈ，  ＣＨ２），  ２．７０  （ｔ，  Ｊ  ＝  ７．７  Ｈｚ，  ２  Ｈ，  ＡｒＣＨ２），  ４．０１  （ｔ，  Ｊ  ＝  ６．６  Ｈｚ，  ２  Ｈ，  ＯＣＨ２），  ７．０１  （ｄ，  Ｊ  ＝  ９．０  Ｈｚ，  ２  Ｈ，  ＡｒＨ），  ７．３３  （ｄ，  Ｊ  ＝  ８．４  Ｈｚ，  ２  Ｈ，  ＡｒＨ），  ７．８６  −  ８．０２  （ｍ，  ８  Ｈ，  ＡｒＨ）．
上記の二色性染料１−２−６の溶解度パラメーターは、２１．４であった。
合成例５
４−アミノ−４’−オクチルオキシアゾベンゼンの代わりに、４−アミノ−４’−Ｎ，Ｎ−ジメチルアゾベンゼン（４−ａｍｉｎｏ−４’−Ｎ，Ｎ−ｄｉｍｅｔｈｙｌａｚｏｂｅｎｚｅｎｅ）を用い、  ３−クロロアニリンの代わりに、３−クロロフェノールを水酸化ナトリウム水溶液と併用した後、ヘプチルブロミドを用いた以外は、合成例１の方法と同様にして表２の二色性染料１−２−５を得た。
上記の二色性染料１−２−５の構造を１Ｈ  ＮＭＲ測定により分析した。
１Ｈ  ＮＭＲの分析結果は、下記の通りであった。  
１Ｈ  ＮＭＲ  （４００  ＭＨｚ，  ＣＤＣｌ３）  δ  （ｐｐｍ）：  ０．９３  （ｔ，  Ｊ  ＝  ７．０  Ｈｚ，  ３  Ｈ，  ＣＨ３），  １．２８  −  １．４２  （ｍ，  ６  Ｈ，  ＣＨ２  Ｘ  ３），  １．４６  −  １．５２  （ｍ，  ２  Ｈ，  ＣＨ２），  １．８１  −  １．８８  （ｍ，  ２  Ｈ，  ＣＨ２），  ３．１４  （ｓ，  ６  Ｈ，  ＣＨ３  Ｘ  ２），  ４．０５  （ｔ，  Ｊ  ＝  ６．６  Ｈｚ，  ２  Ｈ，  ＯＣＨ２），  ６．８０  （ｄ，  Ｊ  ＝  ９．２  Ｈｚ，  ２  Ｈ，  ＡｒＨ），  ６．８９  （ｄｄ，  Ｊ  ＝  ９．２，  ２．８  Ｈｚ，  １  Ｈ，  ＡｒＨ），  ７．１０  （ｄ，  Ｊ  ＝  ２．８  Ｈｚ，  １  Ｈ，  ＡｒＨ），  ７．８２  −  ８．０８  （ｍ，  ７  Ｈ，  ＡｒＨ）．
上記の二色性染料１−２−５の溶解度パラメーターは、２１．７であった。
二色性染料別反射色相の評価
表４に示す特性を満たす５種の二色性染料を準備した。
【０１６０】
【表４】
2014092794.tif 000009
【０１６１】
高分子樹脂と５種の二色性染料のうちの一つとを混合した組成物から偏光フィルムを製造した後、偏光フィルムの特性を評価して個別の二色性染料の特性を評価した。
【０１６２】
ポリプロピレン（ＰＰ）とポリプロピレン−ポリエチレン共重合体（ＰＰ−ＰＥ）を５０：５０（ｗ／ｗ）で含む高分子樹脂１００重量部に５種の二色性染料のうちの一つを０．５重量部（基準重量）の含量で混合した偏光フィルム用の組成物を準備した。二色性染料としては、表１〜表３に示す染料を用いた。例えば、イエロー１は合成例４で得られた表２の染料１−２−６を、イエロー２は合成例５で得られた表２の染料１−２−５を、マゼンタ１は合成例２で得られた表１の染料１−１−１を、マゼンタ２は合成例１で得られた表１の染料１−１−５を、そしてシアンは合成例３で得られた表１の染料１−１−２を用いた。偏光フィルム用の組成物を約２５０℃においてＤＳＭ社製のマイクロコンパウンダーを用いて溶融混合した。溶融混合物をシート状のモールドに入れた後、高温高圧プレスで押し付けてフィルムを製造した。次いで、１１５℃においてフィルムを１０００％の倍率で一軸延伸（インストロン社製の引張試験機を用いて）して偏光フィルムを製造した。製造された偏光フィルムに対し、分光光度計（Ｖ−７１００、ＪＡＳＣＯ社製）で吸光範囲およびλｍａｘを測定した。
【０１６３】
それぞれの二色性染料を用いて製造された偏光フィルムと円偏光補償フィルム（λ／４プレート）を貼り合わせて反射防止フィルムを製造した。円偏光補償フィルムとしては、帝人社製のＷＲＳ（商標名）フィルムを用いた。偏光フィルムの透過軸と円偏光補償フィルムの光軸とが４５°をなすように並べ、光学用粘着剤によりラミネートした。
【０１６４】
ガラス製の第１基板の上に、金属性アノード、発光物質を含有する有機発光層、透明または半透明伝導性材料を含むカソードおよび第２基板がこの順に積層された構造の有機発光表示パネルを準備した。製造された反射防止フィルムの円偏光補償フィルムと表示パネルの第２基板とを、これらが向かい合うように貼り合わせて有機発光表示装置を製造した。偏光フィルムの上に、Ｄ６５光源、８°反射、受光部２°の条件で光を供給しながら分光測色計（ＣＭ−３６００ｄ、ミノルタ社製）を用いて反射色相および反射度を評価した。反射色相ａ＊およびｂ＊は、個別の二色性染料を適用した偏光フィルムを分光測色計で測定した反射色相である。
【０１６５】
偏光フィルムの製造
製造例１−１７
ポリプロピレン（ＰＰ）とポリプロピレン−ポリエチレン共重合体（ＰＰ−ＰＥ）を５０：５０（ｗ／ｗ）で含む高分子樹脂（溶解度パラメーター：１６．６）と、上記のようにして準備した二色性染料とを下記表５に示す割合にて混合した偏光フィルム用の組成物を準備した。下記の混合割合は、高分子樹脂１００重量部に対する二色性染料の重量部を示すものである。
【０１６６】
次いで、偏光フィルム用の組成物を約２５０℃においてＤＳＭ社製のマイクロコンパウンダーを用いて溶融混合した。次いで、溶融混合物をシート状のモールドに入れた後、高温高圧プレスで押し付けてフィルムを製造した。次いで、１１５℃においてフィルムを１０００％の倍率にて一軸延伸（インストロン社製の引張試験機を用いて）して偏光フィルムを製造した。
【０１６７】
【表５】
2014092794.tif 000010
【０１６８】
偏光フィルムの特性評価
製造例１〜１４による偏光フィルムの透光度、偏光効率および二色比を評価した。
【０１６９】
透光度は、偏光フィルムの透過軸に平行に入射した光に対する偏光フィルムの透光度と、偏光フィルムの透過軸に垂直に入射した光に対する偏光フィルムの透光度をそれぞれＵＶ−ＶＩＳ分光測光器（ＪＡＳＣＯ社製、Ｖ−７１００）を用いて測定した。Ｔ‖およびＴ⊥は可視光領域における透光率であり、ＪＡＳＣＯ社製の分光計は波長範囲３８０ｎｍ〜７８０ｎｍにおける透光率を測定するものである。
【０１７０】
測定した透光度を用いて二色比（ｄｉｃｈｒｏｉｃ  ｒａｔｉｏ；ＤＲ）および偏光効率（ｐｏｌａｒｉｚｉｎｇ  ｅｆｆｉｃｉｅｎｃｙ；ＰＥ）を求めた。
【０１７１】
二色比（ＤＲ）は、下記の数式１によって求めた。
【０１７２】
［数１］
ＤＲ＝Ｌｏｇ（１／Ｔ⊥）／Ｌｏｇ（１／Ｔ‖）
式中、
ＤＲは、偏光フィルムの二色比であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
Ｔ‖およびＴ⊥は、ＵＶ−ＶＩＳ分光測光器（ＪＡＳＣＯ社製、Ｖ−７１００）により測定することができる。
【０１７３】
偏光効率は、下記の数式２により求めた。
【０１７４】
［数２］
ＰＥ％＝［Ｔ‖−Ｔ⊥／Ｔ‖＋Ｔ⊥］１／２Ｘ１００
式中、
ＰＥは、偏光フィルムの偏光効率であり、
Ｔ‖は、偏光フィルムの透過軸に平行に入射した光に対する偏光フィルムの透光度であり、
Ｔ⊥は、偏光フィルムの透過軸に垂直に入射した光に対する偏光フィルムの透光度である。
【０１７５】
Ｔ‖およびＴ⊥は、ＵＶ−ＶＩＳ分光測光器（ＪＡＳＣＯ社製、Ｖ−７１００）により測定することができる。
【０１７６】
その結果を表６に示す。
【０１７７】
【表６】
2014092794.tif 000011
【０１７８】
表６を参照すると、製造例１〜１４による偏光フィルムは、約３０％以上の透光度、約８０％以上の偏光効率および約２．０以上の二色比（４５０〜５５０ｎｍの波長範囲）を満たしていることを確認することができた。表６中、波長領域別の二色比は、当該波長範囲における二色比の平均値を意味する。
【０１７９】
反射防止フィルムの製造
実施例１−１
製造例１の偏光フィルムと円偏光補償フィルム（λ／４プレート）を貼り合わせて反射防止フィルムを製造した。円偏光補償フィルムとしては、帝人社製のＷＲＳ（商標名）フィルムを用いた。偏光フィルムの透過軸と円偏光補償フィルムの光軸とが４５°の角度をなすように並べ、光学用粘着剤（Ｓｏｋｅｎ社、ＪＡＰＡＮ）によりラミネートした。
【０１８０】
実施例１−２〜１−１２
製造例１による偏光フィルムの代わりに、製造例２〜１２による偏光フィルムを用いた以外は、実施例１−１の方法と同様にして反射防止フィルムを製造した。
【０１８１】
実施例１−１３
製造例１による偏光フィルムの代わりに、製造例１５による偏光フィルムを用いた以外は、実施例１−１の方法と同様にして反射防止フィルムを製造した。
【０１８２】
比較例１−１および１−２
製造例１による偏光フィルムの代わりに、製造例１３〜１４による偏光フィルムを用いた以外は、実施例１−１の方法と同様にして反射防止フィルムを製造した。
【０１８３】
比較例１−３および１−４
製造例１に係る偏光フィルムの代わりに、製造例１６〜１７による偏光フィルムを用いた以外は、実施例１−１の方法と同様にして反射防止フィルムを製造した。
【０１８４】
有機発光表示装置の製作１
実施例２−１
ガラス製の第１基板の上に、金属性アノード、発光物質を含有する有機発光層、透明または半透明伝導性材料を含むカソードおよび第２基板がこの順に積層された構造の有機発光表示パネル（Ｇａｌｌａｘｙ  ＳＩＩ、ＳＡＭＳＵＮＧ）を準備した。次いで、実施例１−１に従い製造された反射防止フィルムの円偏光補償フィルムと有機発光表示パネルの第２基板とを、これらが向かい合うように貼り合わせて有機発光表示装置を製造した。
【０１８５】
実施例２−２〜２−１２
実施例１−１による反射防止フィルムの代わりに、実施例１−２〜１−１２による反射防止フィルムを用いた以外は、実施例２−１の方法と同様にして有機発光表示装置を製作した。
【０１８６】
比較例２−１および２−２
実施例１−１による反射防止フィルムの代わりに、比較例１−１または１−２による反射防止フィルムを用いた以外は、実施例２−１の方法と同様にして有機発光表示装置を製作した。
【０１８７】
反射防止特性の評価１
実施例１−１〜１−１２と、比較例１−１および１−２による反射防止フィルムを採用した有機発光表示装置において、偏光フィルムの上に、Ｄ６５光源、８°反射、受光部２°の条件で光を供給しながら分光測色計（ＣＭ−３６００ｄ、ミノルタ社製）を用いて反射色相および反射度を評価した。
【０１８８】
その結果を図７および表７に示す。
【０１８９】
図７は、実施例１−１〜１−４と比較例１−１による反射防止フィルムの反射色相を示すグラフである。
【０１９０】
【表７】
2014092794.tif 000012
【０１９１】
図７および表７を参照すると、実施例１−１〜１−１２による反射防止フィルムから明らかなように、所定の反射色相を有する複数種の二色性染料を表５に示す割合にて配合したり、表６のように偏光フィルムの二色比を制御することにより、所定範囲の反射色相、すなわち、−５≦ａ＊≦５および−５≦ｂ＊≦５を満たす偏光フィルムが得られることを確認することができた。なお、この範囲の反射色相を有する偏光フィルムは、約１０％以下の反射度を有することが分かった。これに対し、比較例１−１による反射防止フィルムは、低い二色比を有する偏光フィルムを適用することにより、−５≦ａ＊≦５および−５≦ｂ＊≦５から外れる反射色相を示し、相対的に反射度が高くなることが分かった。
【０１９２】
明室コントラスト比の評価
実施例２−１〜２−１２と、比較例２−１および２−２による有機発光表示装置の明室コントラスト比（ａｍｂｉｅｎｔ  ｃｏｎｔｒａｓｔ  ｒａｔｉｏ；ＡＣＲ）を評価した。
【０１９３】
明室コントラスト比は、照度１０、０００Ｌｕｘであるときに、ＡＣＲ１２０１（ｄｅｔｅｃｔｏｒ  ＳＲ３Ａ）を用いて測定した。明室コントラスト比が高いほど外光反射防止効果が高くて視認性が改善される。
【０１９４】
その結果を表８に示す。
【０１９５】
【表８】
2014092794.tif 000013
【０１９６】
表８を参照すると、実施例２−１〜２−１２による有機発光表示装置は、比較例２−１および２−２による有機発光表示装置と比較して、明室コントラスト比が高いことが分かり、これより、視認性が改善されることを確認することができた。
【０１９７】
有機発光表示装置の製作２
実施例２−１３
ガラス製の第１基板の上に、金属性電極材料を含むカソード、発光物質を含有する有機発光層、透明または半透明伝導性材料を含むアノードおよび第２基板がこの順に積層された構造の有機発光表示パネル（Ｇａｌｌａｘｙ  ＳＩＩ、ＳＡＭＳＵＮＧ）を準備した。実施例１−１３に従い製造された反射防止フィルムの円偏光補償フィルムと表示パネルの第２基板とを、これらが向かい合うように貼り合わせて有機発光表示装置を製造した。
【０１９８】
比較例２−３および２−４
実施例１−１３による反射防止フィルムの代わりに、比較例１−３および比較例１−４による反射防止フィルムを用いた以外は、実施例２−１３の方法と同様にして有機発光表示装置を製作した。
【０１９９】
反射防止特性の評価２
実施例１−１３と比較例１−３および１−４による反射防止フィルムを適用した有機発光表示装置において、偏光フィルムの上に、Ｄ６５光源、８°反射、受光部２°の条件で光を供給しながら分光測色計（ＣＭ−３６００ｄ、ミノルタ社製）を用いて反射色相および反射度を評価した。
【０２００】
その結果を図８および表９に示す。
【０２０１】
図８は、実施例１−１３と比較例１−３および１−４による反射防止フィルムの反射色相を示すグラフである。
【０２０２】
【表９】
2014092794.tif 000014
【０２０３】
図８および表９を参照すると、実施例１−１３による反射防止フィルムから明らかなように、所定の反射色相を有する複数種の二色性染料を表５に示す割合にて配合することにより、所定範囲の反射色相、すなわち、−５≦ａ＊≦５および−５≦ｂ＊≦５を満たす偏光フィルムが得られることを確認することができた。これに対し、比較例１−３〜１−４による反射防止フィルムは、偏光フィルムの染料配合が十分に調節されず、−５≦ａ＊≦５および−５≦ｂ＊≦５から外れることが分かった。
【０２０４】
図７および表７に示す反射防止フィルムは、前面発光方式の表示パネルにおける反射防止特性を評価したものであり、図８および表９に示す反射防止フィルムは、背面発光方式の表示パネルの反射防止特性を評価したものである。表示パネルそのものの固有反射色相および反射度を考慮して、偏光フィルムの二色性染料を配合し、且つ、偏光フィルムの二色比を適切に制御することにより、種々の表示パネルに適用可能な反射防止フィルムを製造することができる。
【０２０５】
明室コントラスト比の評価２
実施例２−１３と比較例２−３および２−４による有機発光表示装置の明室コントラスト比（ＡＣＲ）を評価した。
【０２０６】
明室コントラスト比は、照度１５０Ｌｕｘであるときに、ＡＣＲ１２０１（ｄｅｔｅｃｔｏｒ  ＳＲ３Ａ）を用いて測定した。明室コントラスト比が高いほど外光反射防止効果が高くて視認性が改善される。
【０２０７】
その結果を表１０に示す。
【表１０】
2014092794.tif 000015
【０２０８】
表１０を参照すると、実施例２−１３による有機発光表示装置は、比較例２−３〜２−４による有機発光表示装置と比較して明室コントラスト比が高く、これより、視認性が改善されることを確認することができた。
【０２０９】
以上、本発明の好適な実施形態について説明したが、本発明はこれに何ら限定されるものではなく、特許請求の範囲と発明の詳細な説明の欄および添付図面の範囲内において種々に変形して実施することが可能であり、これもまた本発明の範囲に属するということはいうまでもない。
【符号の説明】
【０２１０】
１０：ベース基板
２０：下部電極
３０：有機発光層
４０：上部電極
５０：封止基板
６０：補償フィルム
６５：反射防止フィルム
７０：偏光フィルム
【図１】
2014092794.tif 000019
【図２】
2014092794.tif 000020
【図３】
2014092794.tif 000021
【図４】
2014092794.tif 000022
【図６】
2014092794.tif 000023
【図７】
2014092794.tif 000024
【図８】
2014092794.tif 000025
【図５】
2014092794.tif 000026